(57)【要約】【課題】向上した耐荷重能を有するグリース組成物を提供する。【解決手段】潤滑油基油と、増ちょう剤と、下記一般式（１）で表されるボラジン化合物とを含有するグリース組成物。2015203053.tif 000014［式（１）中、Ｒ１〜Ｒ３はそれぞれ独立に、炭素数１〜３０の炭化水素基である。］【選択図】なし【特許請求の範囲】
【請求項１】
潤滑油基油と、
増ちょう剤と、
下記一般式（１）で表されるボラジン化合物と
を含有することを特徴とする、グリース組成物。
【化１】
2015203053.tif 000013
［式（１）中、Ｒ１〜Ｒ３はそれぞれ独立に、炭素数１〜３０の炭化水素基である。］
【請求項２】
前記式（１）中、Ｒ１〜Ｒ３がそれぞれ独立に、環状構造を有しない鎖式炭化水素基である、請求項１に記載のグリース組成物。
【請求項３】
前記式（１）中、Ｒ１〜Ｒ３がそれぞれ独立に直鎖炭化水素基である、請求項１又は２に記載のグリース組成物。
【請求項４】
前記式（１）中、Ｒ１〜Ｒ３の炭素数がそれぞれ独立に６以上である、請求項１〜３のいずれかに記載のグリース組成物。
【請求項５】
前記式（１）中、Ｒ１〜Ｒ３が同一の基である、請求項１〜４のいずれかに記載のグリース組成物。
【請求項６】
前記ボラジン化合物の含有量が、組成物全量基準で０．０１〜２０重量％である、請求項１〜５のいずれかに記載のグリース組成物。
【請求項７】
前記増ちょう剤が、リチウム石けん系増ちょう剤およびウレア系増ちょう剤から選ばれる１種以上である、請求項１〜６のいずれかに記載のグリース組成物。
【請求項８】
請求項１〜７のいずれかに記載のグリース組成物に用いられる、
前記一般式（１）で表されるボラジン化合物添加剤。
【発明の詳細な説明】
【技術分野】
【０００１】
本発明は、グリース組成物に関する。
【背景技術】
【０００２】
等速ギヤ、変速ギヤ、玉軸受、ころ軸受等の機械部品においては、通常、潤滑剤としてグリース（半固体潤滑剤）が使用される。
【０００３】
これらの機械部品を構成する部材の多くは金属製であるが、金属同士が接触して摩擦が生じると、当該接触部分に発熱、摩耗、焼付き等が起こり、その結果、グリースあるいは機械部品そのものの寿命が短くなる。そこでグリースの潤滑性能を高めるために、グリースに黒鉛、二硫化モリブデン、六方晶系窒化ホウ素等の固体潤滑剤をはじめとする種々の添加剤を配合することが知られている（特許文献１〜３）。
【０００４】
しかし、近年、機械部品の高性能化や小型軽量化に伴いその使用条件は厳しくなっており、金属同士の接触による焼付きが生じやすくなっている。そのためグリースに対しては耐荷重能（すなわち焼付き防止性能）のさらなる向上が求められている。
【先行技術文献】
【特許文献】
【０００５】
【特許文献１】特開２００６−０８９５７５号公報
【特許文献２】特開２００７−１８６６９８号公報
【特許文献３】特開２００９−２２１３０７号公報
【発明の概要】
【発明が解決しようとする課題】
【０００６】
そこで本発明は、耐荷重能を高めたグリース組成物を提供することを課題とする。
【課題を解決するための手段】
【０００７】
本発明者らは、六方晶系窒化ホウ素（ｈ−ＢＮ）の一の層（ｈ−ＢＮシート）を構成する最小単位であるＢＮ六員環を基本骨格とする化合物、すなわちボラジン化合物であって、置換基が一定の条件を満たす化合物が、グリースの耐荷重能を高める作用を有することを見出し、本発明を完成するに至った。
【０００８】
本発明の第１の態様は、潤滑油基油と、増ちょう剤と、下記一般式（１）で表されるボラジン化合物とを含有することを特徴とする、グリース組成物である。
【０００９】
【化１】
2015203053.tif 000002
［式（１）中、Ｒ１〜Ｒ３はそれぞれ独立に、炭素数１〜３０の炭化水素基である。］
【００１０】
本発明の第２の態様は、本発明の第１の態様に係るグリース組成物に用いられる、上記一般式（１）で表されるボラジン化合物添加剤である。
【発明の効果】
【００１１】
本発明によれば、耐荷重能を高めたグリース組成物を提供することができる。
【発明を実施するための形態】
【００１２】
以下、本発明について詳述する。なお、特に断らない限り、数値Ａ及びＢについて「Ａ〜Ｂ」という表記は「Ａ以上Ｂ以下」を意味するものとする。かかる表記において数値Ｂのみに単位を付した場合には、当該単位が数値Ａにも適用されるものとする。また「又は」及び「若しくは」の語は、特に断りのない限り論理和を意味するものとする。
【００１３】
＜（Ａ）潤滑油基油＞
本発明のグリース組成物における潤滑油基油としては、鉱油、合成油や油脂を例示できる。
【００１４】
鉱油としては、石油精製業の潤滑油製造プロセスで通常行われている方法により得られる鉱油、より具体的には、原油を常圧蒸留および減圧蒸留して得られた潤滑油留分に対して、溶剤脱れき、溶剤抽出、水素化分解、溶剤脱ろう、接触脱ろう、水素化精製、硫酸洗浄、白土処理などの精製処理を１つ以上施すことにより得られる鉱油を例示できる。
【００１５】
また、合成油としては、例えば、ポリブテン、１−オクテンオリゴマー、１−デセンオリゴマー等のポリ−α−オレフィン又はこれらの水素化物；ジトリデシルグルタレート、ジ２−エチルヘキシルアジペート、ジイソデシルアジペート、ジトリデシルアジペート、ジ３−エチルヘキシルセバケート等のジエステル；トリメチロールプロパンオレート、トリメチロールプロパンカプリレート、トリメチロールプロパンペラルゴネート、ペンタエリスリトール２−エチルヘキサノエート、ペンタエリスリトールペラルゴネートなどのポリオールエステル；アルキルナフタレン；アルキルベンゼン；ポリオキシアルキレングリコール；ポリフェニルエーテル；ジアルキルジフェニルエーテル；シリコーン油、等が挙げられる。
【００１６】
油脂としては、例えば、牛脂、豚脂、ひまわり油、大豆油、菜種油、米ぬか油、ヤシ油、パーム油、パーム核油、及びこれらの水素添加物等が挙げられる。
【００１７】
上記の潤滑油基油は１種を単独で用いてもよく、２種以上の潤滑油基油を組み合わせて用いてもよい。
【００１８】
潤滑油基油の４０℃における動粘度は、グリース組成物が適度な粘性を保つために、１〜２０００ｍｍ２／ｓであることが好ましく、３〜１０００ｍｍ２／ｓであることがより好ましく、５〜５００ｍｍ２／ｓであることが更に好ましい。潤滑油基油の粘度指数は特に制限されるものではないが、好ましくは８０以上であり、より好ましくは９０以上である。
【００１９】
潤滑油基油の含有量は、組成物全量基準で、好ましくは６０重量％以上、より好ましくは７０質量％以上である。潤滑油基油の含有量が６０質量％未満であると、良好な潤滑性を得ることが困難となる傾向にある。また、潤滑油基油の含有量は組成物全量基準で、好ましくは９８質量％以下であり、より好ましくは９６質量％以下である。潤滑油基油の含有量が９８質量％を超えると、組成物を十分にグリース状（半固体状）にすることが困難となる傾向にある。
【００２０】
＜（Ｂ）増ちょう剤＞
また、本発明のグリース組成物における増ちょう剤としては、金属石けん、複合金属石けん等の石けん系増ちょう剤、ベントン、シリカゲル、ウレア系増ちょう剤（ウレア化合物、ウレア・ウレタン化合物、ウレタン化合物等）の非石けん系増ちょう剤などのあらゆる増ちょう剤が使用可能である。これらの中でも、潤滑面の損傷防止効果の点から、石けん系増ちょう剤、ウレア系増ちょう剤を好ましく用いることができる。
【００２１】
石けん系増ちょう剤としては、例えば、ナトリウム石けん、カルシウム石けん、アルミニウム石けん、リチウム石けん等を挙げることができ、これらの中でも、耐水性や熱安定性の点から、リチウム石けんが好ましい。リチウム石けんとしては、例えば、リチウムステアレートやリチウム−１２−ヒドロキシステアレート等を挙げることができる。石けんを構成する脂肪酸としては例えば、炭素数６〜２４の、飽和脂肪酸もしくは不飽和脂肪酸もしくはヒドロキシ脂肪酸またはこれらの混合物を用いることができる。
【００２２】
ウレア系増ちょう剤としては、例えば、ウレア化合物、ウレア・ウレタン化合物、ウレタン化合物等を挙げることができる。より具体的には、ジウレア化合物、トリウレア化合物、テトラウレア化合物、ポリウレア化合物（ジウレア化合物、トリウレア化合物およびテトラウレア化合物は除く）、ウレア・ウレタン化合物、ジウレタン化合物等を例示できる。これらの中でも、ジウレア化合物、ウレア・ウレタン化合物、ジウレタン化合物から選ばれる１種以上のウレア系増ちょう剤を好ましく用いることができる。ウレア化合物の好ましい例は下記一般式（２）で表すことができる。下記一般式（２）で表される化合物群は、ジウレア化合物、ウレア・ウレタン化合物、及びジウレタン化合物を包含する。
【００２３】
【化２】
2015203053.tif 000003
【００２４】
一般式（２）中、Ｒ４は２価の有機基を表し、好ましくは炭素数６〜２０の２価の炭化水素基を表す。Ａ及びＢは同一でも異なっていてもよく、それぞれ−ＮＨＲ５、−ＮＲ６Ｒ７又は−ＯＲ８で表される基を表す。Ｒ５、Ｒ６、Ｒ７及びＲ８は同一でも異なっていてもよく、それぞれ１価の有機基を表し、好ましくは炭素数６〜２０の１価の炭化水素基を表す。
【００２５】
本発明のグリース組成物における増ちょう剤の含有量は、組成物全量基準で、好ましくは２〜４０重量％である。増ちょう剤の含有量が２質量％未満であると、増ちょう剤の添加効果が不十分となり、組成物を十分にグリース状（半固体状）にすることが困難となる。また増ちょう剤の含有量が４０質量％を超えると、グリース組成物が過剰に硬くなって十分な潤滑性能を得ることが困難になるおそれがある。同様の観点から、増ちょう剤の含有量はより好ましくは３質量％以上、さらに好ましくは４質量％以上であり、またより好ましくは３５質量％以下、さらに好ましくは２５質量％以下である。
【００２６】
＜（Ｃ）ボラジン化合物＞
本発明のグリース組成物は、下記一般式（１）で表されるボラジン化合物を含有する。
【００２７】
【化３】
2015203053.tif 000004
【００２８】
上記一般式（１）において、Ｒ１〜Ｒ３はそれぞれ独立に、炭素数１〜３０の炭化水素基である。
【００２９】
ここで、Ｒ１〜Ｒ３として採用可能な炭素数１〜３０の炭化水素基としては、具体的には、アルキル基（シクロアルキル環を有していてもよく、環構造上の置換位置は任意である）、アルケニル基（二重結合の位置は任意である）、アリール基、アルキルアリール基（芳香環上の置換位置は任意である）、及びアリールアルキル基（芳香環上の置換位置は任意である）等を例示できる。
【００３０】
なおシクロアルキル環としては、シクロペンチル環、シクロヘキシル環、シクロヘプチル環等の炭素数５以上７以下のシクロアルキル環を例示できる。またアリール基としては、フェニル基、ナフチル基等を例示できる。
【００３１】
Ｒ１〜Ｒ３の各炭化水素基は、シクロアルキル環や芳香環等の環構造を有していてもよい。ただし耐荷重能をさらに高めることができる点で、Ｒ１〜Ｒ３は環構造を有しない鎖式（すなわち直鎖または分岐鎖の）炭化水素基であることが好ましく、直鎖炭化水素基であることがより好ましい。
【００３２】
Ｒ１〜Ｒ３の各炭化水素基の炭素数は、好ましくは６以上であり、より好ましくは１２以上であり、さらに好ましくは１６以上であり、また好ましくは２４以下である。
【００３３】
また、ボラジン化合物の製造が容易である点で、Ｒ１〜Ｒ３は同一の基であることが好ましい。
【００３４】
なお本発明のグリース組成物において、上記一般式（１）で表されるボラジン化合物は、１種のみを用いてもよく、２種以上を組み合わせて用いてもよい。本発明のグリース組成物における上記一般式（１）で表されるボラジン化合物の含有量は特に限定されるものではないが、組成物全量基準で通常０．０１〜２０質量％であり、好ましくは０．１質量％以上、より好ましくは０．５質量％以上であり、また好ましくは１０質量％以下であり、より好ましくは８質量％以下である。
【００３５】
上記一般式（１）で表されるボラジン化合物は、本発明のグリース組成物に必須の添加剤として用いられる。
【００３６】
（ボラジン化合物の製造）
上記一般式（１）で表されるボラジン化合物を製造する方法は特に制限されるものではなく、公知の合成方法を適宜採用することができる。
説明を単純化するため、Ｒ１〜Ｒ３が同一の炭化水素基である場合を主に例にとって説明する。この場合、この場合、上記一般式（１）で表されるボラジン化合物の置換態様は、（イ）Ｎ−脂肪族置換の類型と、（ロ）Ｎ−芳香族置換の類型とに分類することができる。以下、（イ）及び（ロ）の類型別に合成法の例を説明する。
【００３７】
（ボラジン化合物の製造：（イ）Ｎ−脂肪族置換の場合）
一般式（１）においてＲ１〜Ｒ３が脂肪族基である場合には、例えば下記式（３）に示すように、水素化ホウ素ナトリウム等の水素化ホウ素アルカリＭＢＨ４（Ｍはアルカリ金属である。）と、アルキルアンモニウムクロライド等のアンモニウムハライドＲＮＨ３Ｘ（Ｘはハロゲンであり；Ｒは脂肪族炭化水素基であり、置換基としてアリール基を有していてもよい。）を溶媒中で反応させる方法によって合成することが可能である。該方法における反応条件等の詳細は、例えば特開２００８−２０１７２９号公報等に開示されている。
【００３８】
【化４】
2015203053.tif 000005
【００３９】
また例えば下記式（４）に示すように、ボラン−テトラヒドロフラン錯体等のボラン（ＢＨ３）錯体又はジボラン（Ｂ２Ｈ６）と、ニトリルＲＣＮ（Ｒは脂肪族炭化水素基であり、置換基としてアリール基を有していてもよい。）とを溶媒中で反応させる方法によって合成することも可能である。該方法における反応条件等の詳細は、例えば特開２０１０−１７３９４５号公報等に開示されている。
【００４０】
【化５】
2015203053.tif 000006
【００４１】
また例えば下記式（５）に示すように、トリクロロボランＢＣｌ３と、アルキルアンモニウムクロライド等のアンモニウムハライドＲＮＨ３Ｘ（Ｘはハロゲンであり；Ｒは脂肪族炭化水素基であり、置換基としてアリール基を有していてもよい。）とを溶媒中で反応させることによりトリクロロボラジン化合物を合成した後、下記式（６）に示すように該トリクロロボラジン化合物を水素化ホウ素ナトリウムで還元する方法によって合成することも可能である。一段階目の反応（式（５））の反応条件等の詳細は、例えば特開２００５−１１２７２３号公報や、特開２００５−１０４８６９号公報等に開示されている。二段階目の反応（式（６））は周知である。
【００４２】
【化６】
2015203053.tif 000007
【００４３】
【化７】
2015203053.tif 000008
【００４４】
（ボラジン化合物の製造：（ロ）Ｎ−芳香族置換の場合）
上記一般式（１）においてＲ１〜Ｒ３が芳香族基である場合には、例えば下記式（７）に示すように、トリクロロボランＢＣｌ３等のトリハロボランと、アリールアミンＡｒＮＨ２（Ａｒはアリール基であり、アルキル基等で置換されていてもよい。）とを反応させることによりトリハロボラジン化合物を合成した後、下記式（８）に示すように該トリハロボラジン化合物を水素化ホウ素ナトリウムで還元する方法である。一段階目の反応（式（７））の反応条件等の詳細は、例えば特開２００５−１７０８５７号公報に開示がある。二段階目の反応（式（８））は周知である。
【００４５】
【化８】
2015203053.tif 000009
【００４６】
【化９】
2015203053.tif 000010
【００４７】
ボラジン化合物の製造方法に関する上記説明では、上記一般式（１）においてＲ１〜Ｒ３が同一の基である場合を例示して説明したが、本発明において使用可能なボラジン化合物はこれらの態様に限定されるものではない。Ｒ１〜Ｒ３が相互に異なっている態様のボラジン化合物も使用可能であり、そのようなボラジン化合物も合成可能である。例えば、ボラジン骨格の窒素源として使用するアンモニウム塩やアミンを２種以上組み合わせること等により、Ｒ１〜Ｒ３が相互に異なっている態様のボラジン化合物を合成することも可能である。
【００４８】
＜その他の添加剤＞
本発明のグリース組成物は、その性質を大きく損ねることがない限り、必要に応じて固体潤滑剤、極圧剤、酸化防止剤、油性剤、さび止め剤、粘度指数向上剤等をさらに含有し得る。
【００４９】
固体潤滑剤としては、具体的には、黒鉛、フッ化黒鉛、メラミンシアヌレート、ポリテトラフロロエチレン、二硫化モリブデン、硫化アンチモン、窒化ホウ素、アルカリ（土類）金属ホウ酸塩等が挙げられる。本発明のグリース組成物にこれらの固体潤滑剤を含有させる場合、その含有量は組成物全量基準で通常０．１〜２０質量％である。
【００５０】
極圧剤としては、具体的には、ジアルキルジチオリン酸亜鉛、ジアリールジチオリン酸亜鉛、ジアルキルジチカルバミン酸亜鉛、ジアリールジチオカルバミン酸亜鉛等の有機亜鉛化合物、ジアルキルジチオカルバミン酸モリブデン、ジハイドロカルビルポリサルファイド、硫化エステル、チアゾール化合物、チアジアゾール化合物等の硫黄含有化合物；リン酸エステル、酸性リン酸エステル、酸性リン酸エステルのアミン塩、亜リン酸エステル等のリン系極圧剤等が挙げられる。本発明のグリース組成物にこれらの極圧剤を含有させる場合、その含有量は組成物全量基準で通常０．１〜１０質量％である。
【００５１】
本発明のグリース組成物においては、上記一般式（１）のボラジン化合物が硫黄原子を有しないことにより、硫黄分の増加を抑制しつつ耐荷重能の向上を達成できる。本発明のグリース組成物においては耐荷重能が向上していることから、硫黄系極圧剤の含有量を従来よりも低減することが可能であり、硫黄系極圧剤を含有しないグリース組成物とすることも可能である。例えば硫黄元素を含む極圧剤の含有量が組成物全量基準で５質量％以下、より好ましくは３質量％以下である形態を例示できる。このような形態によれば、金属部品に対する腐食性を低減ないし回避できるので、機械部品のさらなる長寿命化を図ることが可能になる。
【００５２】
酸化防止剤としては、具体的には、２、６−ジ−ｔ−ブチルフェノール、２、６−ジ−ｔ−ブチル−ｐ−クレゾール等のフエノール系化合物；ジアルキルジフェニルアミン、フェニル−α−ナフチルアミン、ｐ−アルキルフェニル−α−ナフチルアミン等のアミン系化合物；硫黄系化合物；フェノチアジン系化合物等が挙げられる。本発明のグリース組成物にこれらの酸化防止剤を含有させる場合、その含有量は組成物全量基準で通常０．０５〜５質量％である。
【００５３】
油性剤としては、具体的には、ラウリルアミン、ミリスチルアミン、パルミチルアミン、ステアリルアミン、オレイルアミン等のアミン類；ラウリルアルコール、ミリスチルアルコール、パルミチルアルコール、ステアリルアルコール、オレイルアルコール等の高級アルコール類；ラウリン酸、ミリスチン酸、パルミチン酸、ステアリン酸、オレイン酸等の高級脂肪酸類；ラウリン酸メチル、ミリスチン酸メチル、パルミチン酸メチル、ステアリン酸メチル、オレイン酸メチル等の脂肪酸エステル類；ラウリルアミド、ミリスチルアミド、パルミチルアミド、ステアリルアミド、オレイルアミド等のアミド類；油脂等が挙げられる。本発明のグリース組成物にこれらの油性剤を含有させる場合、その含有量は組成物全量基準で通常０．０１〜５質量％である。
【００５４】
さび止め剤としては、具体的には、金属石けん類；ソルビタン脂肪酸エステルなどの多価アルコール部分エステル類；アミン類；リン酸；リン酸塩等が挙げられる。本発明のグリース組成物にこれらのさび止め剤を含有させる場合、その含有量は組成物全量基準で通常０．００５〜５質量％である。
【００５５】
粘度指数向上剤としては、具体的には、ポリメタクリレート、ポリイソブチレン、ポリスチレン等が挙げられる。本発明のグリース組成物にこれらのさび止め剤を含有させる場合、その含有量は組成物全量基準で通常０．１〜３０質量％である。
【００５６】
（用途）
本発明のグリース組成物は、上記一般式（１）のボラジン化合物を含有することにより向上した耐荷重能を有するので、一般的な機械部品の潤滑は勿論のこと、潤滑条件が厳しい歯車等の潤滑にも好ましく用いることができる。
【００５７】
本発明の第１の態様に係るグリース組成物の形態の例としては、次の［１］〜［２２］を挙げることができる。
［１］潤滑油基油と、増ちょう剤と、下記一般式（１）で表されるボラジン化合物とを含有する形態。
【００５８】
【化１０】
2015203053.tif 000011
（式（１）中、Ｒ１〜Ｒ３はそれぞれ独立に、炭素数１〜３０の炭化水素基である。）
［２］上記［１］において、Ｒ１〜Ｒ３がそれぞれ独立に、環構造を有しない鎖式炭化水素基である形態。
［３］上記［１］又は［２］において、Ｒ１〜Ｒ３がそれぞれ独立に直鎖の炭化水素基である形態。
［４］上記［１］〜［３］のいずれかにおいて、Ｒ１〜Ｒ３がそれぞれ独立にアルキル基又はアルケニル基である形態。
［５］上記［１］〜［４］のいずれかにおいて、Ｒ１〜Ｒ３の炭素数がそれぞれ独立に６以上である形態。
［６］上記［１］〜［５］のいずれかにおいて、Ｒ１〜Ｒ３の炭素数がそれぞれ独立に１２以上である形態。
［７］上記［１］〜［６］のいずれかにおいて、Ｒ１〜Ｒ３の炭素数がそれぞれ独立に１６以上である形態。
［８］上記［１］〜［７］のいずれかにおいて、Ｒ１〜Ｒ３の炭素数がそれぞれ独立に２４以下である形態。
［９］上記［１］〜［８］のいずれかにおいて、Ｒ１〜Ｒ３が同一の基である形態。
［１０］上記［１］〜［９］のいずれかにおいて、上記ボラジン化合物の含有量が、組成物全量基準で０．０１〜２０質量％である形態。
［１１］上記［１０］において、上記ボラジン化合物の含有量が、組成物全量基準で０．１質量％以上である形態。
［１２］上記［１０］において、上記ボラジン化合物の含有量が、組成物全量基準で０．５質量％以上である形態。
［１３］上記［１０］〜［１２］のいずれかにおいて、上記ボラジン化合物の含有量が、組成物全量基準で１０質量％以下である形態。
［１４］上記［１０］〜［１２］のいずれかにおいて、上記ボラジン化合物の含有量が、組成物全量基準で８質量％以下である形態。
［１５］上記［１］〜［１４］のいずれかにおいて、上記潤滑油基油の含有量が組成物全量基準で６０〜９８質量％である形態。
［１６］上記［１５］において、上記潤滑油組成物の含有量が組成物全量基準で９６質量％以下である形態。
［１７］上記［１］〜［１６］のいずれかにおいて、上記増ちょう剤がリチウム石けん系増ちょう剤およびウレア系増ちょう剤から選ばれる１種以上である形態。
［１８］上記［１］〜［１７］のいずれかにおいて、上記増ちょう剤の含有量が組成物全量基準で２〜４０質量％である形態。
［１９］上記［１８］において、上記増ちょう剤の含有量が組成物全量基準で３５質量％以下である形態。
［２０］上記［１］〜［１９］のいずれかにおいて、固体潤滑剤、極圧剤、酸化防止剤、油性剤、さび止め剤、及び粘度指数向上剤から選ばれる１種以上の添加剤をさらに含有する形態。
［２１］上記［１］〜［２０］のいずれかにおいて、硫黄元素を含む極圧剤の含有量が０〜５質量％である形態。
［２２］上記［１］〜［２１］のいずれかにおいて、硫黄元素を含む極圧剤の含有量が０〜３質量％である形態。
【００５９】
また本発明の第２の態様に係るボラジン化合物添加剤の例としては、次の［２３］を挙げることができる。
［２３］上記［１］〜［２２］のいずれかのグリース組成物に用いられる、上記一般式（１）で表されるボラジン化合物添加剤。
【実施例】
【００６０】
以下、実施例及び比較例に基づき、本発明についてさらに具体的に説明する。ただし、本発明はこれらの実施例に限定されるものではない。
【００６１】
＜実施例１〜２及び比較例１〜２＞
表１に示されるように、本発明のグリース組成物（実施例１〜２）、及び比較用のグリース組成物（比較例１〜２）をそれぞれ調製した。表中、「ｉｎｍａｓｓ％」とはグリース基材中の質量％を意味し、「ｍａｓｓ％」とは組成物全量基準での質量％を意味する。
【００６２】
【表１】
2015203053.tif 000012
【００６３】
（耐荷重能の評価）
実施例１〜２及び比較例１〜２のグリース組成物のそれぞれについて、ボールオンディスク型の往復動摩擦試験機（Ｏｐｔｉｍｏｌ社製ＳＲＶ摩擦試験機、鋼球は直径１０ｍｍ、ディスクは直径２４ｍｍ厚さ７．９ｍｍ、いずれも材質ＳＵＪ―２相当）を用いて耐荷重能の評価を行った。ディスクの表面に試料のグリースを塗布し、温度４０℃、振動数５０Ｈｚ、振幅１．０ｍｍの摩擦条件で、荷重を５０Ｎ、１００Ｎ、２００Ｎ、３００Ｎ、４００Ｎ、５００Ｎ、６００Ｎの順に段階的に増大させながら各荷重について５分間ずつ往復摩擦を行い、焼付きが生じて摩擦係数が大きく増大した時点における荷重（焼付き荷重）を記録した。荷重６００Ｎでの運転でも焼付きを生じなかった場合には、焼付き荷重が６００Ｎを超えるものとして記録した。測定結果を表１中に併せて示している。
【００６４】
表１から判るように、実施例１〜２のグリース組成物は、上記一般式（１）のボラジン化合物を含有しない比較例１のグリース組成物、及び、上記一般式（１）のボラジン化合物に代えて固体潤滑剤として窒化ホウ素粒子を含有する比較例２のグリース組成物に対して、大幅な耐荷重能の向上を示した。特に、直鎖炭化水素基（ステアリル基）をＮ上の置換基として有するボラジン化合物を含有する実施例１のグリース組成物は、ＳＲＶ試験の最後（荷重６００Ｎ）になっても焼付きを生じなかった。
【００６５】
これらの結果から、本発明の第１の態様に係るグリース組成物は向上した耐荷重能を有することが示された。また同時に、本発明の第２の態様に係るボラジン化合物添加剤が、本発明の第１の態様に係るグリース組成物において耐荷重能の向上に有効に作用することが示された。